(57)【要約】酸改質Ｃ５炭化水素樹脂が開示される。樹脂はイソブチレンを伴なう主としてピペリレンの樹脂である。樹脂は、約０．１ないし３０重量パーセントの無水マレイン酸で酸改質されて、約３０ないし約１７０ｍｇ　ＫＯＨ／樹脂ｇの酸価を持つ酸改質樹脂を与える。酸改質樹脂は、約４０℃ないし約１４０℃のメトラー滴下軟化点を有する。酸改質樹脂は、天然ロジン代替物として有用である。【特許請求の範囲】
【請求項１】
（ａ）不飽和脂肪族モノマーを含み、更にピペリレンモノマーの組み合わせを含むＣ５炭化水素を主とした第１の流れ；
（ｂ）イソオレフィンモノマーを含む炭化水素の第２の流れ；及び
（ｃ）ジカルボン酸又は酸無水物を含む酸の流れ；
の反応生成物を含んでなる、天然ロジン代替物として適した酸改質炭化水素樹脂であって、
ここにおいて、約３０ないし約１７０ｍｇ　ＫＯＨ／ｇの酸価及び約４０℃ないし約１４０℃のメトラー（ｍｅｔｔｌｅｒ）滴下軟化点を有する前記樹脂を得るための、前記イソオレフィンモノマーの前記不飽和脂肪族モノマーに対する重量比が、約０．２５／１ないし約０．７５／１であり、そして前記ジカルボン酸又は酸無水物の前記不飽和脂肪族モノマー及び前記イソオレフィンモノマーに対する重量比が、約０．１５ないし約０．４５である、前記樹脂。
【請求項２】
前記樹脂が、約１４０ないし約１７０ｍｇ　ＫＯＨ／前記樹脂ｇの酸価及び約７０℃ないし約９５℃のメトラー滴下軟化点を有する、請求項１に記載の樹脂。
【請求項３】
前記樹脂が、約６００ないし約１，２００ダルトンのＭｎ、約９００ないし約３，０００ダルトンのＭｗ、約１，０００ないし約７，０００ダルトンのＭｚ、及び約１．０ないし約３．０の多分散度を有する、請求項１に記載の樹脂。
【請求項４】
前記樹脂が、約６００ないし約８００ダルトンのＭｎ、約９００ないし約１，２００ダルトンのＭｗ、約１，０００ないし約１，５００ダルトンのＭｚ、及び約１．２ないし約２．０の多分散度を有する、請求項１に記載の樹脂。
【請求項５】
前記樹脂が、約１，０００ないし約１０，０００ｍＰａ・ｓの１２０℃におけるブルックフィールド粘度を有する、請求項１に記載の樹脂。
【請求項６】
前記樹脂が、約１，５００ないし約３，０００ｍＰａ・ｓの１２０℃におけるブルックフィールド粘度を有する、請求項１に記載の樹脂。
【請求項７】
前記イソオレフィンモノマーが、イソブチレン、イソアミレン及びこれらの組み合わせからなる群から選択される、請求項１に記載の樹脂。
【請求項８】
前記イソオレフィンモノマーの前記不飽和脂肪族モノマーに対する重量比が、約０．３５／１ないし約０．５０／１である、請求項１に記載の樹脂。
【請求項９】
前記ジカルボン酸又は酸無水物が、無水マレイン酸である、請求項１に記載の樹脂。
【請求項１０】
（ａ）不飽和脂肪族モノマーを含み、更にピペリレンモノマーの組み合わせを含むＣ５炭化水素を主とする第１の流れを用意し；
（ｂ）イソオレフィンモノマーを含む炭化水素の第２の流れを用意し；
（ｃ）前記流れを混合して、約０．２５／１ないし約０．７５／１の前記イソオレフィンモノマーの前記不飽和脂肪族モノマーとの重量比を得て；
（ｄ）前記混合した流れを、約２５ないし約７５℃の温度で重合して、コポリマー樹脂を形成し；
（ｅ）前記ポリマー樹脂を、ジカルボン酸又は酸無水物で、約０．１５ないし約０．４５の前記ジカルボン酸又は酸無水物と前記不飽和脂肪族モノマー及び前記イソオレフィンモノマーの重量比で酸性化し；
（ｆ）前記酸改質コポリマー樹脂を回収すること；
を含む、約３０ないし約１７０ｍｇ　ＫＯＨ／ｇの酸価及び約４０℃ないし約１４０℃のメトラー滴下軟化点を有する、酸改質ポリマー樹脂を製造するための方法。
【請求項１１】
前記ジカルボン酸又は酸無水物が、無水マレイン酸である、請求項１０に記載の方法。
【請求項１２】
前記イソオレフィンモノマーが、イソブチレン、イソアミレン及びこれらの組み合わせからなる群から選択される、請求項１０に記載の方法。
【請求項１３】
更に、前記流れを、緊張性（ｃａｔａｌｏｎｉｃａｌｌｙ）に重合するために、約０．１ないし約８％のフリーデル−クラフツ触媒を供給する工程を含む、請求項１０に記載の方法。
【請求項１４】
前記流れの前記混合が、約０．３５／１ないし約０．５０／１の前記イソオレフィンモノマーの前記不飽和脂肪族モノマーとの重量比であり、そして更にここにおいて前記酸改質ポリマーが、約１４０ないし約１７０ｍｇ　ＫＯＨ／ｇの酸価及び約７５℃ないし約９５℃のメトラー滴下軟化点を有する、請求項１０に記載の方法。
【請求項１５】
前記酸改質ポリマーが、１２０℃において、約１，５００ないし約３，０００ｍＰａ・ｓのブルックフィールド粘度を有する、請求項１４に記載の方法。
【請求項１６】
前記酸改質ポリマーが、約６００ないし約８００ダルトンのＭｎ、約９００ないし約１，２００ダルトンのＭｗ、約１，０００ないし約１，５００ダルトンのＭｚ、及び約１．２ないし約２．０の多分散度を有する、請求項１４に記載の方法。
【請求項１７】
請求項１０に記載の方法によって製造された、天然ロジン代替物として適した酸改質炭化水素樹脂。
【発明の詳細な説明】
【０００１】
発明の分野
本発明は、天然ロジンと同様な物理的特性を有する官能化された炭化水素樹脂組成物及びその調製に対する方法に関する。更に特定的には、本発明は、ピペリレン及び不飽和カルボン酸又は酸無水物から調製される酸改質液体Ｃ５炭化水素樹脂組成物及び天然ロジンの代替物としてのその使用に関する。
【０００２】
発明の背景
ロジンは、松の木から抽出される天然の樹脂であり、そして典型的にはターペンチンの蒸留後にガム質樹脂から得られる非揮発性樹脂である。ロジンは、モノカルボン酸ジテルペン酸の混合物である。ロジンは、しばしばその色、軟化点及びその酸性度によって特徴付けられる。ロジンの品質は、松の木の種類、樹齢及び木の大きさ、気候、切り込み方法、等のような多くの要素によって変化する。
【０００３】
天然のロジンは、典型的には約７０℃ないし約８５℃の軟化点、及び約１５０ないし１９０ｍｇ　ＫＯＨ／ｇの酸価を有する。これらの特性は、水素化、不均化、重合及び化学反応のような加工技術によって変更して、多くの誘導体を得ることができる。
【０００４】
ロジンは、酸性の物質であるために、この酸官能基は、多くの商業的用途において利用される。ロジンは、しばしば接着剤、紙のサイジング剤、印刷用インク、ハンダ及びフラックス、各種の表面被覆、電子工業の絶縁物質、合成ゴム、チューインガム、石鹸及び洗剤の製造に使用される。
【０００５】
然しながら、天然の産物としてのロジンの特質は変化する。天然のロジンに対する合成代用品を得るための試みが行われてきた。例えば、オレフィン系炭化水素の重合は、ロジン中の天然に存在する樹脂に対する樹脂合成代用品を製造するために使用することができる。ジカルボン酸又は酸無水物付加によるようなオレフィン系炭化水素の事後改質は、所望する酸性度を得るために使用することができる。然しながら、このような改質は、更に改質樹脂の他の特性を変化することがあり、これによってロジン代替物としてこの改質樹脂は受容不可能になる。
【０００６】
例えば、米国特許第３，００５，８００号は、１２５℃より低い温度で、９０％が蒸留される石油留出物の無水マレイン酸改質を記載している。留出物のフリーデル−クラフツ重合は、７０ないし１００℃の範囲の軟化点を有する水蒸気ストリッピングされた樹脂及び５０ないし６０℃の範囲の軟化点を有するストリッピングされていない樹脂を与えた。これらの樹脂に、約１０ないし２８重量％の無水マレイン酸が加えられた。然しながら、無水マレイン酸改質は、軟化点を１１０℃より高く増加し、これらの改質された樹脂を天然のロジンの置換物として不適当なものとした。
【０００７】
米国特許第３，４５０，５６０号は、樹脂の接着性及び染色性特質を改良するための、炭化水素樹脂の１パーセントまでの無水マレイン酸による改質を記載している。然しながら、この樹脂は、アルミニウム物品の染色可能なフィルムとして使用するために、少なくとも５０，０００ダルトンの大きい分子量を有する。このような高分子量の樹脂は、接着剤として有用であることができるが、しかしロジン代替物としては、その高分子量のため受け入れられない。
【０００８】
米国特許第３，６５５，６２９号は、天然のテルペン樹脂より改良された接着性を有する炭化水素樹脂を記載している。この炭化水素樹脂は、分解ガソリン又は軽油組成物から得られた炭化水素樹脂への５ないし１０重量パーセントの無水マレイン酸の添加によって得られる。この特許は、広い範囲、即ち、３０ないし２５０の酸価及び０ないし１５０℃の軟化点を持つマレイン酸化樹脂を記載しているが、天然のロジンと同様な特質を有する樹脂は、具体的には記載されていない。然しながら、天然のロジンと同様な軟化点を有する開示された樹脂は、天然のロジンのそれより低い酸価を示している。然しながら更に、天然のロジンと同様な酸価を有する開示された樹脂は、天然のロジンのそれより低い軟化点を示している。
【０００９】
英国特許第１，３５６，３０９号は、２５ないし３５重量パーセントの無水マレイン酸を、ブタジエン−シクロペンタジエンコポリマーと反応させることを記載している。マレイン酸化されたコポリマーは、約２００ないし３７０の酸価及び約４４ないし１１２の軟化点を有していた。然しながら、これらのマレイン酸化コポリマーは、天然のロジンの典型的なそれより高い酸価を有している。
【００１０】
米国特許第３，９０５，９４８号は、５ないし２０重量パーセントの無水マレイン酸と、３０°ないし３００℃の沸点の炭化水素の流れをフリーデル−クラフツ重合によって形成した炭化水素樹脂とを反応させることを記載している。反応生成物は、１６０℃より高い軟化点及び僅か２０ないし４０の低い酸価を有していた。このような低い酸価は、天然のロジンの典型ではない。
【００１１】
米国特許第３，９３３，７２０号は、アルキルフェノール樹脂と比較して良好な接着特質を持つ酸改質炭化水素樹脂を記載している。０．１ないし３０重量パーセントのマレイン酸又は無水物を、１４０℃ないし２８０℃又は２０℃ないし１４０℃で沸騰する分解された炭化水素の流れのフリーデル−クラフツ重合によって得られた樹脂と反応させる。酸改質樹脂は、ポリクロロプレンと混合されて、接着性組成物が得られた。然しながら、この特許の樹脂は、７ないし１０重量パーセントの無水マレイン酸の酸改質に先立って、天然のロジンより高い軟化点を有していた。
【００１２】
米国特許第４，２３０，８４０号は、炭化水素樹脂を約０．１ないし約５重量パーセントの不飽和ジカルボン酸無水物と反応させることから得られる酸改質炭化水素樹脂を記載している。炭化水素樹脂は、２５ないし７５重量パーセントの触媒的（ｃａｔａｌｏｎｉｃａｌｌｙ）に重合可能な芳香族炭化水素を含む炭化水素の流れから形成された。酸改質によって約１３０℃の軟化点が得られ、これは天然のロジンの典型的な値を超える。
【００１３】
欧州特許第０７４，２７３号は、炭化水素樹脂と、０．１ないし３３重量パーセントの無水物の不飽和ジカルボン酸との反応生成物から形成された酸改質炭化水素樹脂を記載している。然しながら、与えられたどの実施例中でも、樹脂に加えられた酸の最大量は、僅かに約２重量パーセントであった。０．１ないし１５０の酸価及び６０℃ないし１８０℃の軟化点が記載されているが、１５より少ない酸価及び９４℃を超える軟化点のみが、酸改質樹脂に対して明らかにされていた。更に、この特許の酸改質樹脂は、軟化点のような樹脂の特質を調節するために、有意な量の９，１０−ジヒドロジシクロペンタジエンを含んでいる。
【００１４】
米国特許第４，４０１，７９１号は、印刷用インクの結合剤として使用されるために適した酸改質炭化水素樹脂を記載している。樹脂は、３ないし２０重量パーセントのジカルボン酸単位、アルキルフェノール−アルデヒド樹脂及びオレフィン的に不飽和な芳香族又はシクロペンタジエンに富む炭化水素の流れの反応生成物である。酸改質樹脂は、１２０℃ないし１８０℃の軟化点及び３０ないし５０の酸価を有する。然しながら、このような軟化点及び酸価は、天然のロジンの典型的な特性値ではない。
【００１５】
欧州特許第３００，６２４号は、水分散性の粘着性付与剤樹脂を記載し、これは、約２．５重量パーセントの無水マレイン酸で酸改質して、約７０−１４０℃の軟化点及び約１０ないし３０の酸価を有する酸改質樹脂を与えることができることを記載している。この樹脂は、ジシクロペンタジエン、スチレン及びテルペンモノマーから製造される。この特許は、１５０℃より低い軟化点を有し、そして１０ないし１５０の酸価を有する酸改質樹脂についての可能性を記載している。然しながら、このような特性は、この特許中では明らかにされていない。マレイン酸化された樹脂は、７０ないし１４０℃の軟化点を有していたが、しかし３０より少ない酸価を有していた。
【００１６】
欧州特許第３１１，４０２号は、環式又は二環式ペンタジエン、不飽和オレフィン系芳香族及び不飽和カルボン酸又は酸無水物から形成されるインク組成物を記載している。３ないし５重量パーセントの酸改質によって、約１５０ないし１７０℃の軟化点及び約１０ないし１５の酸価が得られた。
【００１７】
米国特許第３，９５３，４０７号は、紙のサイジングを制御することに対する酸改質炭化水素樹脂を調製するための方法を記載している。樹脂は、５ないし１０個の炭素原子を有する炭化水素から形成される。樹脂は、２０重量パーセントまでのマレイン酸又は無水物のような不飽和のジカルボン酸又は酸無水物で酸改質される。酸改質樹脂は、５０ないし９５℃の軟化点を有する。これらの樹脂は、約８０ないし約１９０の鹸化価を有する。然しながら、これらの樹脂は、水又はアルカリ金属水酸化物の存在中で加熱して、紙のサイジングを制御するための天然のロジンの代替物として用いるためには、鹸化価を約６０ないし１４０まで減少しなければならない。
【００１８】
従来の技術の試みにもかかわらず、ロジンの置換物として適した炭化水素樹脂は、実現しないままである。天然のロジンの酸官能基を含む天然のロジンの物理的特性を有する炭化水素樹脂を提供することに対する必要性が存在する。このような炭化水素樹脂は、ロジン代替物として役に立つものである。
【００１９】
発明の概要
本発明は、ロジン代替物として有用な炭化水素組成物及びそれを製造するための方法である。炭化水素組成物は、無水マレイン酸でグラフトされた炭化水素樹脂を含む。炭化水素樹脂は、フリーデル−クラフツ重合された石油の流れから製造される。石油の流れは、ピペリレンモノマーを含むＣ５炭化水素を主とする流れである。Ｃ５炭化水素を主とする流れは、Ｃ４又はＣ５オレフィン及び／又はダイマーのような連鎖移動剤で重合される。無水マレイン酸付加反応は、２４０℃で約２ないし約４時間熱的に行われる。樹脂の物理的特性は、前駆体樹脂の特性と、この前駆体樹脂にグラフトする無水マレイン酸の量と、グラフト後の加工方法の制御との均衡によって調節される。例えば、付加工程後の、更なるスチーミングによって、本発明の酸改質樹脂の軟化点及び粘度を更に変更し、そして制御することができる。驚くべきことに、このようにして、互いに独立に、所望する軟化点、粘度及び酸価を持つ樹脂を得ることが可能である。
【００２０】
発明の一つの側面において、本発明の酸改質樹脂は、以下の特性を有する：
ａ．４０℃ないし１４０℃で変化するメトラー滴下軟化点（ＭＤＳＰ）；
ｂ．１，０００ないし１００，０００ｍＰａ・ｓ間の１２０℃における粘度（ブルックフィールド）；
ｃ．６００ないし１，２００ダルトンの数平均分子量（Ｍｎ）、９００ないし３，０００ダルトンの重量平均分子量（Ｍｗ）、１，２００ないし７，０００ダルトンのＺ−平均分子量（Ｍｚ）及び３．０より低い多分散度（Ｍｗ／Ｍｎ）；並びに
ｄ．０．１ないし２００ｍｇ　ＫＯＨ／ｇ間の酸価。
【００２１】
本発明のもう一つの側面において、以下の特性を持つ天然のロジンと同様な物理的特性を有する酸改質樹脂が得られる：
ａ．７５℃ないし９０℃で変化するＭＤＳＰ軟化点；
ｂ．１，５００ないし２３，０００ｍＰａ・ｓ間の１２０℃における粘度（ブルックフィールド）；
ｃ．６００ないし８００ダルトンのＭｎ、９００ないし１，２００ダルトンのＭｗ、１，０００ないし１，５００ダルトンのＭｚ及び２．０より低いＭｗ／Ｍｎ；並びに
ｄ．１４０ないし１７０ｍｇ　ＫＯＨ／樹脂ｇ間の酸価。
【００２２】
本発明の酸改質樹脂は、ロジンと同様な苛性溶液中の溶解度の挙動を有し、苛性溶液から回収した後、天然のロジンより少ない特性の変化を示し、より良好な熱安定性を有し、そしてより大きい弾力特質を有する。これらの樹脂は、その特異的な物理的特性のために、純粋なロジンが使用される多くの適用においてロジン代替物として使用することができる。
【００２３】
本発明の酸改質樹脂は、ポリマー炭化水素樹脂の酸改質によって調製することができる。不飽和脂肪族モノマーを含むＣ５炭化水素を主とする流れが用意される。不飽和脂肪族モノマーは、ピペリレンモノマー、約１５重量％より少ないシクロペンタジエン及びジシクロペンタジエンモノマー並びに約３重量％より少ないイソプレンの組み合わせを含む。イソオレフィンモノマーを有する炭化水素の第２の流れが用意される。これらの流れは混合されて、約０．２５／１ないし約０．７５／１のイソオレフィンモノマーの不飽和脂棒族モノマーに対する重量比を得る。混合された流れは、約２５℃ないし約７５℃の温度で重合されて、ポリマー樹脂を形成する。ポリマー樹脂は、ジカルボン酸又は酸無水物で、ジカルボン酸又は酸無水物の不飽和脂肪族モノマー及びイソオレフィンモノマーに対する、約０．１５ないし約０．４５の重量比で酸性化される。次いで酸改質ポリマー樹脂は回収される。
【００２４】
発明の詳細な説明
本発明の炭化水素ポリマー樹脂は、フリーデル−クラフツ重合によって調製され、ここにおいて不活性溶媒中の分解された石油原料及び連鎖移動剤の混合物は、０．１ないし８．０重量パーセントの塩化アルミニウム、臭化アルミニウム、フッ化アルミニウム、三フッ化ホウ素のような触媒で、又はこれらの溶液、スラリー若しくは複合体で処理される。重合反応に対する反応温度は、約０℃ないし１００℃である。
【００２５】
重合反応原料は、約２０ないし６０、そして好ましくは３０ないし５０重量パーセントの石油原料の流れ、０ないし２０重量パーセントの連鎖移動剤及び４０ないし８０重量パーセントのトルエンのような不活性溶媒を含む。有用な重合原料は、３０ないし５０重量パーセント間の、そして好ましくは３５ないし４５重量パーセント間の重合可能なモノマーを含む。重合可能なモノマーは、制約されるものではないが、イソブチレン、イソプレン、イソアミレン（２−メチル−２−ブテン）、ｔｒａｎｓ−ピペリレン（ｔｒａｎｓ−１，３ペンタジエン）、ｃｉｓ−ピペリレン（ｃｉｓ−１，３ペンタジエン）、シクロペンタジエン及びジシクロペンタジエンを含む。溶媒を除く全原料に対する収率は、約５０ないし約９０重量パーセントである。重合可能なモノマーからの樹脂の収率は、典型的には、制約されるものではないが、７０ないし１００重量パーセントである。殆んど完全な又は約１００重量パーセントの重合可能なモノマーの転換が本発明において有用である。
【００２６】
石油原料の流れは、２０ないし２００℃、好ましくは３０ないし１８０℃の範囲で沸騰するＣ４ないしＣ１０オレフィン及び／又はジオレフィンからなる不飽和炭化水素を含む。このような流れは、しばしば石油精製又は石油化学コンビナートから商業的に入手可能である。このような流れは、原油の成分の接触分解又は軽質炭化水素の水蒸気分解から得ることができる。ピペリレンを含むＣ５炭化水素を主とした流れは、特に有用な炭化水素の流れである。蒸留は、他の炭化水素からピペリレンを濃縮するために通常使用される一つの技術である。
【００２７】
シクロペンタジエン及びメチルシクロペンタジエンの量は、Ｃ４ないしＣ１０オレフィン系及びジオレフィン系留分の約１００℃ないし約１６０℃の温度における加熱ソーキングによって制御することができる。加熱ソーキング中に、シクロペンタジエン及びメチルシクロペンタジエンは、その対応するジシクロ−ダイマーに二量体化される。得られたダイマーの蒸留による分留によって、加熱ソーキングされた石油原料からダイマーを除去する。然しながら、シクロペンタジエン及びジシクロペンタジエンのようなシクロオレフィン及びシクロジオレフィンを含む原料が、これらの成分を含まない原料のように官能性であることが見出されている。有用な石油原料の流れの加熱ソーキング前及び後の典型的な組成を以下に記載する。
【００２８】
石油原料　　　　　　　加熱ソーキング　加熱ソーキング
組成、重量％　　　　　　　　前　　　　　　　　後
全オレフィン：　　　　　　１３　　　　　　　１１
全シクロオレフィン：　　　１７　　　　　　　１７
全ジオレフィン：　　　　　６５　　　　　　　５５
全シクロジオレフィン：　　　２　　　　　　　１５
典型的なオレフィンは、イソブチレン、１−ペンテン、２−メチル−１−ペンテン及びｔｒａｎｓ及びｃｉｓ２ペンテンを含む。
【００２９】
典型的なシクロオレフィンは、シクロペンテン及びシクロヘキセンを含む。
典型的なジオレフィンは、ｃｉｓ及びｔｒａｎｓピペリレン、１，４−ペンタジエン、イソプレン、１，３−ヘキサジエン及び１，４−ヘキサジエンを含む。
【００３０】
典型的なシクロジオレフィンは、シクロペンタジエン、ジシクロペンタジエン、両方の成分のメチル及びエチル置換体並びにそのコダイマーを含む。
有用な石油の流れは、少なくとも５０重量パーセントのピペリレン（ペンタジエン）を含む少なくとも７０重量パーセントの重合可能なモノマーを含む。更に、この流れはイソプレンを含むことができ、従ってイソプレンに富むピペリレンの流れもまた使用することができる。これらの流れは、通常Ｃ５“粗原料”の流れと呼ばれる。
【００３１】
連鎖移動剤は、一般的にイソブチレン、２−メチル−１−ブテン、２−メチル−２−ブテン又はこれらの二量体オリゴマーを含む。連鎖移動剤は、低い、そして狭い分子量分布を持つ樹脂を得るために使用される。連鎖移動剤は、実質的に純粋な形態で、又はトルエン若しくは他の非反応性のＣ４ないしＣ６成分のような不活性溶媒で希釈して使用することができる。イソアミレン（２−メチル−２−ブテン）の連鎖移動剤としての使用は、他の連鎖移動剤と比較して、同じ分子量でより高い軟化点となる。増加された量の連鎖移動剤の添加は、典型的には石油樹脂の軟化点及び分子量の両方を減少する。
【００３２】
重合反応に対する触媒は、重合反応原料中の重合可能なモノマーの量に基づいて、０．１ないし８．０重量パーセント、好ましくは０．２ないし３．０重量パーセント、そして更に好ましくは０．３ないし２．０重量パーセント使用される。カチオン重合が有用であるが、しかしアニオン重合、熱重合、チーグラー・ナッタ触媒を使用する配位重合、等のような他の有用な重合技術も更に本発明において実用化することができる。
【００３３】
重合温度は、典型的には約０℃ないし約１００℃である。好ましい重合温度は、約４０℃ないし約８０℃である。重合反応は典型的には発熱である。反応温度を所望する温度に維持するために、しばしば熱交換器のような冷却機構によって反応容器から熱を除去する。更に、モノマーの反応混合物を、トルエン又は他の非反応性炭化水素のような溶媒で希釈することができる。約４０ないし８０重量パーセントの炭化水素溶媒による反応混合物の希釈が有用である。
【００３４】
重合反応は、連続法又はバッチ様式で行うことができる。重合反応の反応時間は、典型的には１．０ないし４．０時間である。
重合後、残留触媒は、例えば水の添加及び水による抽出によって除去することができる。得られたポリマー−溶媒混合物を、ストリッピングして、未反応炭化水素、溶媒及び低分子量オリゴマーを除去することができる。
【００３５】
このようにして得られ、そして本発明によって製造される無水マレイン酸グラフトに対するポリマー樹脂として使用するために好ましい樹脂は：
ａ．液体から１１０℃まで変化するメトラー滴下軟化点（ＭＤＳＰ）；
ｂ．１，０００ｍＰａ・ｓより高い２５℃における樹脂の粘度；
ｃ．４００ないし１，２００のＭｎ、６００ないし３，０００ダルトンのＭｗ、８００ないし６，５００のＭｚ及び３．０より低いＭｗ／Ｍｎ；並びに
ｄ．約６０℃ないし約１００℃の混合メチルシクロヘキサン曇り点（ＭＭＡＰ）
を有する。
【００３６】
試料の分子量が均質である低分子量の化合物とは異なり、本発明のポリマーは多分散系である。樹脂は、変化する長さのポリマー鎖から構成され、そして従ってしばしば分子量の分布を示す。このように樹脂は、しばしば、以下に記載するように異なった分子量表現によって特徴付けられる：
【００３７】
【数１】
2004502839.tif 000002
【００３８】
ここで、Ｍｉは、分子量であり、ｎｉは、モル数であり、そしてｗｉは、ポリマーのｉ成分分子の重量である。本明細書中で使用される多分散度及びその変数は、樹脂の分子量の比、即ち、Ｍｗ／Ｍｎを示す。
【００３９】
より大きい質量の分子は、Ｍｚ分子量により少ない質量の分子より多く寄与する。Ｍｎ分子量は、低分子量の末端の存在に敏感である。Ｍｚは、樹脂中の高分子量の末端の表示を与え、そして接着剤の基剤ポリマー中の樹脂の相溶性に著しい影響を有する。高いＭｚは、一般的に好ましくない。Ｍｗは、樹脂の平均分子量の表示である。Ｍｎは、樹脂の低分子量部分の情報を与える。多分散度は、分子量の分布の広さを記述し、そしてＭｗ／Ｍｎの比である。Ｍｚ、Ｍｎ及びＭｗは、屈折率検出器を使用したサイズ排除クロマトグラフィーによって測定することができる。
【００４０】
以下の特性を有する炭化水素樹脂も更に有用である。
ａ．約２，０００ないし約６，０００ＭＰａ・ｓの２５℃における樹脂粘度；
ｂ．５００ないし６００のＭｎ、６００ないし９００ダルトンのＭｗ、８００ないし１２００のＭｚ及び１．５より低いＭｗ／Ｍｎ；及び
ｃ．５５℃ないし７０℃間のＭＭＡＰ曇り点。
【００４１】
無水マレイン酸グラフトに対する前駆体樹脂として使用するための特に好ましいポリマー樹脂は、以下に記載する次の典型的な特性を有する：
ＭＤＳＰ軟化点（℃）　　　　　　　　　　　液体
２５℃における粘度（ブルックフィールド）　５，６９０
ＭＭＡＰ（℃）　　　　　　　　　　　　　　６１
カラー、トルエン中の５０％（ガードナー）　５．７
Ｍｎ（ダルトン）　　　　　　　　　　　　　５１３
Ｍｗ（ダルトン）　　　　　　　　　　　　　６７１
Ｍｚ（ダルトン）　　　　　　　　　　　　　９３０。
【００４２】
樹脂の分子量は、連鎖移動剤の量によって部分的に制御することができる。粘度は、樹脂の水蒸気ストリッピングによって部分的に制御することができる。典型的な重合条件及び先に記載した前駆体樹脂の組成分析を以下に記載する。
【００４３】
温度　　　　　　　　　　　　６０℃
触媒濃度　　　　　　　　全原料の０．４重量％
重合反応原料：　　　　　　重量パーセント
イソブチレン＊　　　　　　　１２．５
イソアミレン＊　　　　　　　　２．２
ｔｒａｎｓ−ピペリレン＊　　１５．２
ｃｉｓ−ピペリレン＊　　　　　８．８
シクロペンタジエン＊　　　　　０．８
ジシクロペンタジエン＊　　　　４．３
シクロペンテン　　　　　　　　６．３
トルエン　　　　　　　　　　４０．３
ｃｉｓ−２−ペンテン　　　　　０．６
ｔｒａｎｓ−２−ペンテン　　　０．２
シクロペンタン　　　　　　　　１．７
他のＣ５　　　　　　　　　　　１．７
他のＣ９／Ｃ１０　　　　　　　５．４
重合可能物質（＊）合計　　　　４３．８
好ましくは、全重合可能物質に対する連鎖移動剤（イソブチレン）の量は、概略２５％でなければならない。
【００４４】
先に記載した炭化水素樹脂は、無水マレイン酸をグラフト剤として使用する事後改質反応に使用することができる。無水マレイン酸グラフトは、熱的に又は接触的に行うことができる。炭化水素樹脂及び無水マレイン酸は、好ましくは熱的に、恐らくはＥＮＥ反応によって反応させられる。無水マレイン酸の混合物は、約１８０℃ないし２６０℃間、好ましくは２００℃ないし２４０℃間の温度に加熱される。無水マレイン酸の量は、全混合物の０．１ないし３０重量パーセント間で変化することができる。反応は、この温度で実質的に完結するまで維持される。無水マレイン酸グラフトは、軟化点を増加させることとなる。グラフトは、一般的に反応温度に達した後２時間内に、丁度軟化点が安定した時に実質的に完結する。反応生成物は、更に水蒸気ストリッピングされて、揮発性物質及び未反応の無水マレイン酸が除去される。
【００４５】
このようにして本発明によって製造されて得られた樹脂は：
ａ．４０℃ないし１４０℃で変化するＭＤＳＰ軟化点；
ｂ．１，０００ないし１０，０００ｍＰａ・ｓ間の１２０℃における粘度（ブルックフィールド）；
ｃ．６００ないし１，２００ダルトンのＭｎ、９００ないし３，０００ダルトンのＭｗ、１，２００ないし７，０００ダルトンのＭｚ及び３．０より低いＭｗ／Ｍｎ；並びに
ｄ．０．１ないし２００ｍｇ　ＫＯＨ／樹脂ｇ間の酸価；
を有する。
【００４６】
好ましくは、樹脂は無水マレイン酸によるグラフト後、約３０ないし約２００ｍｇ　ＫＯＨ／樹脂ｇの酸価を有する。
２５重量％の無水マレイン酸でグラフトされた樹脂は、ロジン代替物として有用であり、そして以下の特性を有する：
ａ．７５℃ないし９５℃で変化するＭＤＳＰ軟化点；
ｂ．１，５００ないし３，０００ｍＰａ・ｓ間の１２０℃における粘度（ブルックフィールド）；
ｃ．６００ないし８００ダルトンのＭｎ、９００ないし１，２００ダルトンのＭｗ、１，０００ないし１，５００ダルトンのＭｚ及び２．０より低いＭｗ／Ｍｎ；並びに
ｄ．１４０ないし１７０ｍｇ　ＫＯＨ／樹脂ｇ間の酸価。
【００４７】
合成ロジン代替物として使用するための２５重量パーセントの無水マレイン酸付加による特に好ましい樹脂は、以下の典型的な特性を有する：
ＭＤＳＰ軟化点（℃）　　　　　　　　　　　　８６．６
１２０℃における粘度（ブルックフィールド）　２，０２０
ＭＭＡＰ（℃）　　　　　　　　　　　　　　　２４
カラー、トルエン中の５０％（ガードナー）　　１５．６
酸価（ｍｇ　ＫＯＨ／樹脂ｇ）　　　　　　　　１５７
Ｍｎ（ダルトン）　　　　　　　　　　　　　　７１７
Ｍｗ（ダルトン）　　　　　　　　　　　　　　９２５
Ｍｚ（ダルトン）　　　　　　　　　　　　　　１，２４３。
【００４８】
この樹脂は、２４０℃における２５重量パーセントの無水マレイン酸付加に基づいていた。生成物は、２４０℃で１０分間水蒸気ストリッピングされ、そして付加反応の全体収率は、９２重量パーセントであった。この樹脂の１２０°における粘度、軟化点及び酸価のような物理的特性は、天然のロジンに非常に匹敵するものである。苛性溶液に対する溶解度、熱安定性及び苛性溶液からの回収は、実施例に示すように、更に天然のロジンに匹敵するか又はそれより有利であった。
【００４９】
本発明の樹脂は、好ましくは不飽和脂肪族モノマーを含むＣ５炭化水素を主とした流れを、イソオレフィンモノマーを有する炭化水素の第２の流れと化学的に反応させることによって調製される。不飽和脂肪族モノマーは、ピペリレンモノマー、約１５重量％より少ないシクロペンタジエン及びジシクロペンタジエンモノマー並びに約３重量％より少ないイソプレンの組み合わせを含む。流れは混合されて、約０．２５／１ないし約０．７５／１のイソオレフィンモノマーの不飽和脂肪族モノマーに対する重量比を得る。
【００５０】
混合された流れは、約２５ないし約７５℃の温度で重合されて、ポリマー樹脂を形成する。ポリマー樹脂は、ジカルボン酸又は酸無水物で、約０．１５ないし約０．４５のジカルボン酸又は酸無水物の不飽和脂肪族モノマー及び磯オレフィンモノマーに対する重量比で酸改質される。酸改質Ｃ５樹脂は、水で洗浄後回収される。樹脂は更に水蒸気ストリッピングして、粘度を制御することができる。
【００５１】
有用なジカルボン酸又は酸無水物は、無水マレイン酸を含む。有用なイソオレフィンモノマーは、イソブチレン、イソアミレン及びこれらの組み合わせを含む。
【００５２】
本発明の方法は、更に炭化水素の流れを緊張性に重合するために、約０．１ないし約８重量％のフリーデル−クラフツ触媒を供給する工程を含む。カチオン重合は有用であるが、しかしアニオン重合、熱重合、チーグラー−ナッタ触媒を使用する配位重合、等のような他の有用な重合技術も更に本発明において実用化することができる。
【００５３】
本発明の方法の一つの側面において、炭化水素の流れは、約０．２５／１ないし約０．７５／１のイソオレフィンモノマーの不飽和脂肪族モノマーに対する重量比で混合されて、炭化水素樹脂を形成する。炭化水素樹脂は、ジカルボン酸又は酸無水物の不飽和脂肪族モノマー及びイソオレフィンモノマーに対する約０．１５ないし約０．４５の重量比で酸改質される。本発明によって製造されこのようにして得られた酸改質樹脂は、４０℃ないし１４０℃で変化するＭＤＳＰ軟化点；１，０００ないし１０，０００ｍＰａ・ｓ間の１２０℃における粘度（ブルックフィールド）；６００ないし１，２００ダルトンのＭｎ、９００ないし３，０００ダルトンのＭｗ、１，２００ないし７，０００ダルトンのＭｚ及び３．０より低いＭｗ／Ｍｎ；並びに０．１ないし２００ｍｇ　ＫＯＨ／樹脂ｇの酸価を有する。好ましくは、樹脂は、無水マレイン酸によるグラフト後、３０ないし２００ｍｇ　ＫＯＨ／樹脂ｇの酸価を有する。
【００５４】
本発明の方法のもう一つの側面において、炭化水素の流れは、約０．３５／１ないし約０．５０／１のイソオレフィンモノマーの不飽和脂肪族モノマーに対する重量比で混合されて、炭化水素樹脂を形成する。炭化水素樹脂を約２５重量パーセントの二カルボン酸又は酸無水物、例えば無水マレイン酸でグラフトした後、本発明のこの側面における酸改質樹脂は、約１４０ないし約１７０ｍｇ　ＫＯＨ／ｇの酸価、約７５℃ないし約９５℃のメトラー滴下軟化点及び約１，５００ないし約３，０００ｍＰａ・ｓの１２０℃におけるブルックフィールド粘度を有する。この酸改質樹脂は、更に約６００ないし約８００ダルトンのＭｎ、約９００ないし約１，２００ダルトンのＭｗ、約１，０００ないし約１，５００ダルトンのＭｚ及び約１．２ないし約２．０の多分散度を有することができる。
【００５５】
本発明は、以下の非制約的実施例を参照して更に説明される。
実施例
実施例１
酸改質Ｃ５炭化水素樹脂をピペリレンの流れから調製した。ピペリレンの流れの典型的な成分分析を表１に示す。表２に示すような、ピペリレンの流れ、イソブチレン及びトルエンの重量部を反応器で混合した。非反応性炭化水素溶媒であるトルエンの量は、約４０重量パーセントに設定した。ピペリレンの流れ及びイソブチレンの量を、イソブチレンの不飽和脂肪族モノマーに対する重量比０．４／１に調節した。不飽和脂肪族モノマーは、イソプレン、ｃｉｓ−ピペリレン、ｔｒａｎｓ−ピペリレン、シクロペンタジエン及びジシクロペンタジエンを含んでいた。
【００５６】
石油樹脂原料を塩化カルシウムで乾燥し、そして連鎖移動剤と共に１５００ｍｌ／時の速度で、６リットルの連続撹拌式タンク反応器に加えた。約０．４重量％の触媒（ＢＦ３フリーデル−クラフツ触媒）を同時に加え、そして混合物を反応基の底部から触媒の入り口点へ循環した。混合物を３リットルの液面で連続的に除去し、従って反応時間は約２時間であった。反応物を水を使用して脱活性し、そして３工程で水で洗浄してから、真空下でストリッピングして、溶媒及び低分子量の物質の一部を除去した。
【００５７】
樹脂及び無水マレイン酸を、撹拌機、還流凝縮器、加熱能力、試料採取口及び添加口を供えた三つ首フラスコからなる反応器に入れた。混合物を２２０℃で約２時間加熱した。混合物をこの温度で軟化点が丁度安定するまで維持した（約２時間）。還流凝縮器の温度は、無水マレイン酸が液体のままであり、そして固化しないように制御した。無水マレイン酸は約５３℃の融点及び約２０２℃の沸点を有する。所望する特性を得るために、反応混合物に、必要に応じて水蒸気を適用した。
【００５８】
ＭＤＳＰ軟化点は、Ｈｅｒｃｕｌｅｓ　ＵＳ法Ｒ２５−３Ｃに従って、Ｍｅｔｔｌｅｒ　Ｔｏｌｅｄｏ　ＦＰ９０セントラルプロセッサー及びＦＰ８３ＨＴ滴下点セルで、４．５ｍｍの孔を持つＭＤＳＰキャップを使用して測定した。
【００５９】
ＭＭＡＰ（混合メチルシクロヘキサン曇り点）は、改変したＡＳＴＭ　Ｄ−６１１−９２の方法を使用して測定した。標準的試験法において使用されるヘプタンをメチルシクロヘキサンに置き換えた。この方法は、樹脂／アニリン／メチルシクロヘキサンを１／２／１（５ｇ／１０ｍｌ／５ｍｌ）の比で使用し、そして曇り点は、加熱された三つの成分の透明な混合物を完全な濁りが丁度起こるまで冷却することによって測定した。
【００６０】
Ｇａｒｄｎｅｒカラーを測定するために、樹脂を試薬級トルエンと室温で全ての樹脂が溶解するまで混合した。カラーを、ＡＳＴＭ　Ｄ−１５４４−８０（ＩＳＯ　４６３０でもある）法を使用して、Ｎｅｄｅｒｌａｎｄ　Ｂ．Ｖ．，Ｋｅｓｔｅｒｅｎ，ｔｈｅ　Ｎｅｔｈｅｒｌａｎｄｓから入手可能なＬＩＣＯ　２００測光計によって分光測光的に測定した。
【００６１】
分子量Ｍｎ、Ｍｗ、Ｍｚ及び多分散度（＝Ｍｗ／Ｍｎ）は、サイズ排除クロマトグラフィーによって、屈折率測定器を使用して測定し、そしてポリスチレン標準に対して補正した。
【００６２】
樹脂の粘度はＡＳＴＭ　Ｄ−３２３６に従って、Ｂｒｏｏｋｆｉｅｌｄ粘度計を使用して数種の温度で測定した。
酸価は、Ｈｅｒｃｕｌｅｓ　ＵＳ　Ｒ６０−１ａ試験法に従って測定した。約２ｇの樹脂を、１００ｍｌのイソプロピルアルコール／トルエンの３：１の混合物中に溶解し、そして０．２５Ｎのメタノール性ＫＯＨ溶液で滴定した。フェノールフタレインを指示薬として使用した。
【００６３】
表１
ピペリレンの流れの典型的成分分析
成分　　　　　　　　　　　　　　　　重量パーセント
イソブチレン　　　　　　　　　　　　　　　　　０
イソペンタン　　　　　　　　　　　　　　　　　０
１−ペンテン　　　　　　　　　　　　　　　　　０
２−メチル−１−ブテン　　　　　　　　　　　　０
ｎ−ペンタン　　　　　　　　　　　　　　　　　０
イソプレン　　　　　　　　　　　　　　　　　０．４
ｔｒａｎｓ−２−ペンテン　　　　　　　　　　０．２
ｃｉｓ−２−ペンテン　　　　　　　　　　　　０．７
２−ｍｅ−２−ブテン（イソアミレン）　　　　４．８
ｔｒａｎｓ−１，３−ペンタジエン　　　　　４０．１
（ｔｒａｎｓ−ピペリレン）
シクロペンタジエン　　　　　　　　　　　　　３．４
ｃｉｓ−１，３−ペンタジエン　　　　　　　２２．３
（ｃｉｓ−ピペリレン）
シクロペンテン　　　　　　　　　　　　　　１６．７
シクロペンタン　　　　　　　　　　　　　　　２．４
ジシクロペンタジエン　　　　　　　　　　　　８．１
不明　　　　　　　　　　　　　　　　　　　　０．８
合計　　　　　　　　　　　　　　　　　　　　１００
【００６４】
表２
本発明の樹脂組成物、Ｎｏ．１
樹脂組成物
Ｎｏ．１
触媒、重量％　　　　　　　　　０．４
ピペリレンの流れ　　　　　　４７．２
イソブチレン　　　　　　　　１２．５
トルエン　　　　　　　　　　４０．３
全モノマー含有率　　　　　　４３．６
反応温度℃　　　　　　　　　５０
結果：
メトラー滴下軟化点　　　　　液体
ガードナーカラー　　　　　　５．７
ＭＭＡＰ℃　　　　　　　　　６１
Ｍｎ（ダルトン）　　　　　５１３
Ｍｗ（ダルトン）　　　　　６７１
Ｍｚ（ダルトン）　　　　　９３０
Ｍｗ／Ｍｎ　　　　　　　　　１．３
【００６５】
表３
酸改質された本発明の樹脂組成物、Ｎｏ．１
酸改質された樹脂
組成物Ｎｏ．１
無水マレイン酸（重量％）　　　　　　　　　　　２５．０
メトラー滴下軟化点（℃）　　　　　　　　　　　８６．６
酸価（ｍｇ　ＫＯＨ／ｇ）　　　　　　　　　　　１５７
ガードナーカラー　　　　　　　　　　　　　　　１５．６
ＭＭＡＰ℃　　　　　　　　　　　　　　　　　　２４
ブルックフィールド粘度＠１２０℃　　　　　２，０２０
（ｍＰａ・ｓ）
Ｍｎ（ダルトン）　　　　　　　　　　　　　　７１７
Ｍｗ（ダルトン）　　　　　　　　　　　　　　９２５
Ｍｚ（ダルトン）　　　　　　　　　　　　　１，２４３
Ｍｗ／Ｍｎ　　　　　　　　　　　　　　　　　１．３
【００６６】
実施例２：
第２の本発明の組成物を調製し、そして実施例１に記載したように分析した。イソブチレンの量は、軟化点を低下させるために１６．５パーセントに増加した。樹脂は、２５重量％の無水マレイン酸で酸改質した。他の詳細は、表４及び５に示す。
【００６７】
表４
本発明の樹脂組成物、Ｎｏ．２
樹脂組成物
Ｎｏ．２
触媒、重量％　　　　　　　　　　０．４
ピペリレンの流れ　　　　　　　４２．４
イソブチレン　　　　　　　　　１６．５
トルエン　　　　　　　　　　　４１．１
全モノマー含有率　　　　　　　４８．１
反応温度℃　　　　　　　　　　６０
結果：
メトラー滴下軟化点　　　　　　液体
ガードナーカラー　　　　　　６．４
ＭＭＡＰ℃　　　　　　　　　６５
Ｍｎ　ＤＲＩ（ダルトン）　　４８９
Ｍｗ　ＤＲＩ（ダルトン）　　６０７
Ｍｚ　ＤＲＩ（ダルトン）　　７９０
Ｍｗ／Ｍｎ　　　　　　　　　１．２
【００６８】
表５
酸改質された本発明の樹脂組成物、Ｎｏ．２
酸改質された樹脂
組成物Ｎｏ．２
無水マレイン酸（重量％）　　　　　　　　　　　２５
メトラー滴下軟化点（℃）　　　　　　　　　　　８２．７
酸価（ｍｇ　ＫＯＨ／ｇ）　　　　　　　　　　１３４
ガードナーカラー　　　　　　　　　　　　　　　１５．６
ＭＭＡＰ℃　　　　　　　　　　　　　　　　　　２５
ブルックフィールド粘度＠１２０℃　　　　　　２，０９０
（ｍＰａ・ｓ）
Ｍｎ（ダルトン）　　　　　　　　　　　　　　７０９
Ｍｗ（ダルトン）　　　　　　　　　　　　　　９４２
Ｍｚ（ダルトン）　　　　　　　　　　　　　　１，３７３
Ｍｗ／Ｍｎ　　　　　　　　　　　　　　　　　１．３
【００６９】
実施例３：
実施例１及び２からの酸改質組成物を熱処理し、そして天然のロジンと比較した。本発明の組成物は、熱処理後の低いＭＤＳＰによって示されるように、天然のロジンと比較して改良された熱安定性を有していた。結果を以下の表６に示す。
【００７０】
表６
酸改質　　　　　酸改質
組成物Ｎｏ．１　組成物ＮＯ．２　天然ロジン
無水マレイン酸（重量％）　２５．０　　　　２５．０
ＭＤＳＰ（℃）　　　　　　８３．６　　　　８２．７　　　　８０．２
ＭＭＡＰ（℃）　　　　　　２４　　　　　　２５
酸価　　　　　　　　　　　１４５　　　　　１３４　　　　　１８５
カラー（Ｇ）　　　　　　　１５．６　　　　１５．６　　　　　７．６
粘度（ｍＰａ・ｓ）
１１０℃　　　　　５，０００　　　６，５００　　　１，５００
１２０℃　　　　　２，０２０　　　２，０９０　　　　　４５０
１３０℃　　　　　１，１００　　　　　８６５　　　　　２１０
２００℃で２時間後の安定性
ＭＤＳＰ（℃）　　　　８６．６　　　　８３．８　　　　９２．１
粘度（ｍＰａ・ｓ）
１１０℃　　　　１１，１００　　　６，５３０　　　６，４５０
１２０℃　　　　　３，５３０　　　２，１２０　　　１，６７５
１３０℃　　　　　１，４１５　　　　　８９０　　　　　６４０
１３５℃で７２時間後の安定性
ＭＤＳＰ（℃）　　　　９６．８　　　　９１．２　　　１０８．３
粘度（ｍＰａ・ｓ）
１１０℃　　　　４５，９００　　１８，４５０　　２４，０００
１２０℃　　　　１２，５６０　　　５，４８０　　　６，０４０
１３０℃　　　　　４，４４０　　　２，１２０　　　２，１００
【００７１】
実施例４：
苛性溶液から回収後の、本発明の酸改質樹脂及び天然のロジンの特性を比較した。
【００７２】
２５ｇの実施例２からの酸改質樹脂を、１３．６重量％のＮａＯＨ溶液に８０℃で溶解した。完全な希釈に１５分を要した。混合物を２５℃より低い温度に冷却し、そして２０重量％のＨＣｌ溶液を、混合物を撹拌しながらゆっくりと加えた。生成物は沈殿した。ロジンに対して、ＨＣｌの添加は混合物のｐＨが６ないし６．５間にになった時停止した。本発明の組成物に対しては、約３．５のｐＨで添加を停止した。混合物を２４時間静置させた。沈殿した物質を真空下でブフナー漏斗を使用して濾過した。固体のロジンを５０ないし６０℃間のオーブンで乾燥した。特性を測定した。
【００７３】
回収された酸改質樹脂は、同様に回収された天然のロジンに匹敵する特性を有していた。結果を以下の表７に示す。
表７
酸改質
組成物Ｎｏ．２　　　天然ロジン
ＭＤＳＰ（℃）　　　　　　８２．７　　　　８６．５
酸価（ｍｇＫＯＨ／ｇ）　　１４２　　　　　１６６
Ｍｎ（ダルトン）　　　　　７０９　　　　　６７９
Ｍｗ（ダルトン）　　　　　９４２　　　　　７１８
Ｍｚ（ダルトン）　　　　１，３７３　　　　７６８
回収後の初期の結果
ｐＨ　　　　　　　　　　　３．５　　　　　６．３
収率（重量％）　　　　　　９２．０　　　　９６．９
酸価（ｍｇＫＯＨ／ｇ）　　１９８　　　　　１０８
Ｍｎ（ダルトン）　　　　　７５１　　　　　６８５
Ｍｗ（ダルトン）　　　　　９３４　　　　　７２５
Ｍｚ（ダルトン）　　　　１，２０１　　　　７７２
回収された樹脂の２００℃の加熱後の結果
ＭＤＳＰ（℃）　　　　　　１１４．２　　　１１４．４
酸価（ｍｇＫＯＨ／ｇ）　　１５８　　　　　１１２
Ｍｎ（ダルトン）　　　　　７５１　　　　　　６４１
Ｍｗ（ダルトン）　　　　　１，００１　　　　６６４
Ｍｚ（ダルトン）　　　　　１，４６４　　　　６９１
回収された樹脂の３００℃の加熱後の結果
ＭＤＳＰ（℃）　　　　　　１０５．６　　　１２０．８
酸価（ｍｇＫＯＨ／ｇ）　　１１４　　　　　１２１
Ｍｎ（ダルトン）　　　　　７７１　　　　　　６７１
Ｍｗ（ダルトン）　　　　１，０３２　　　　　７０５
Ｍｚ（ダルトン）　　　　１，５５３　　　　　７４９
上記において、本発明は、特定の態様によって説明されてきたが、しかし各種の変更及び改変は、本発明の範囲及び思想から逸脱することなく行うことができることは了解されるものである。
【国際公開パンフレット】
2004502839.tif 000003
2004502839.tif 000004
2004502839.tif 000005
2004502839.tif 000006
2004502839.tif 000007
2004502839.tif 000008
2004502839.tif 000009
2004502839.tif 000010
2004502839.tif 000011
2004502839.tif 000012
2004502839.tif 000013
2004502839.tif 000014
2004502839.tif 000015
2004502839.tif 000016
2004502839.tif 000017
2004502839.tif 000018
2004502839.tif 000019
2004502839.tif 000020
2004502839.tif 000021
2004502839.tif 000022
2004502839.tif 000023
2004502839.tif 000024
2004502839.tif 000025
2004502839.tif 000026
2004502839.tif 000027
【国際公開パンフレット（コレクトバージョン）】
2004502839.tif 000028
【国際調査報告】
2004502839.tif 000029
2004502839.tif 000030
2004502839.tif 000031